(57)【要約】【課題】ファセット成長と転位の両方を抑制できるチョコラルスキー法によるＧＳＧＧ単結晶の製造方法と、液相エピタキシャル成長法によりピットの発生を抑制できる酸化物ガーネット単結晶膜の製造方法を提供する。【解決手段】ＧＳＧＧ単結晶の製造方法は、育成炉１内の原料融液表面から引き上げ方向１ｃｍまでの雰囲気における温度勾配を７〜１４℃／ｃｍ、１ｃｍを越え引き上げ方向１０ｃｍまでの雰囲気における温度勾配を１９〜２３℃／ｃｍの範囲に維持しながらＧＳＧＧ単結晶を育成することを特徴とし、また、酸化物ガーネット単結晶膜の製造方法は、ＧＳＧＧ単結晶の製造方法で得られたＧＳＧＧ単結晶を非磁性ガーネット基板に適用することを特徴とする。【選択図】図１
2015182937.tif 000002
【特許請求の範囲】
【請求項１】
結晶育成炉内に配置された坩堝内の原料融液に種結晶を接触させ、かつ、該種結晶を回転させながら引き上げてＧＳＧＧ単結晶を育成するチョクラルスキー法によるＧＳＧＧ単結晶の製造方法において、
上記結晶育成炉内の原料融液表面から引き上げ方向１ｃｍまでの雰囲気における温度勾配を７〜１４℃／ｃｍ、１ｃｍを越え引き上げ方向１０ｃｍまでの雰囲気における温度勾配を１９〜２３℃／ｃｍの範囲に維持しながらＧＳＧＧ単結晶を育成することを特徴とするＧＳＧＧ単結晶の製造方法。
【請求項２】
ＧＳＧＧ単結晶の成長に対応した結晶育成炉内における引き上げ方向のホットゾーン条件を事前に設定し、かつ、結晶育成中における原料融液表面の引き上げ方向の位置を計測すると共に、計測された原料融液表面の位置データに対応したホットゾーン条件に調整して原料融液表面から引き上げ方向１ｃｍまでの雰囲気における温度勾配と１ｃｍを越え引き上げ方向１０ｃｍまでの雰囲気における温度勾配を上記数値範囲に維持することを特徴とする請求項１に記載のＧＳＧＧ単結晶の製造方法。
【請求項３】
上記種結晶表面における結晶方位が＜１１１＞であることを特徴とする請求項１または２に記載のＧＳＧＧ単結晶の製造方法。
【請求項４】
液相エピタキシャル成長法により酸化物ガーネット単結晶膜を非磁性ガーネット基板上に育成させる酸化物ガーネット単結晶膜の製造方法において、
請求項１〜３のいずれかに記載の方法により育成されたＧＳＧＧ単結晶から切り出されたＧＳＧＧ単結晶基板により上記非磁性ガーネット基板が構成されていることを特徴とする酸化物ガーネット単結晶膜の製造方法。
【請求項５】
酸化物ガーネット単結晶膜の組成が（ＢｉＮｄＧｄ）3Ｆｅ5Ｏ12で示されることを特徴とする請求項４に記載の酸化物ガーネット単結晶膜の製造方法。
【発明の詳細な説明】
【技術分野】
【０００１】
本発明は、ＧＳＧＧ単結晶の製造方法と酸化物ガーネット単結晶膜の製造方法に係り、特に、ファセット成長と転位の両方を抑制できるＧＳＧＧ単結晶の製造方法と、ピットの発生を抑制できる酸化物ガーネット単結晶膜の製造方法に関するものである。
【背景技術】
【０００２】
光アイソレータは、磁界を印加することにより入射光の偏光面を回転させるファラデー回転子を有しており、近年、光アイソレータは、光通信の分野だけでなくファイバーレーザー加工機にも使用されるようになってきている。
【０００３】
このような光アイソレータに使用されるファラデー回転子の材料として、ガドリニウム・スカンジウム・ガリウム・ガーネット（Ｇｄ5-ｘＳｃxＧａ3Ｏ12：ＧＳＧＧ）単結晶から成る基板上に液相エピタキシャル成長させて得られる希土類鉄ガーネット（ＲＩＧ：Rare-earth iron garnet）等の酸化物ガーネット単結晶膜が知られている（非特許文献１参照）。
【０００４】
しかし、従来法で製造されたＧＳＧＧ単結晶から成る基板上に液相エピタキシャル成長させて得られる酸化物ガーネット単結晶膜表面には直径数μｍ〜数十μｍのピットが発生しており、不良部分となるピットが存在する分、収率を低下させる問題があった。尚、酸化物ガーネット単結晶膜表面にピットを発生させる原因は、ＧＳＧＧ単結晶（非磁性ガーネット単結晶）基板に内在する転位であることが知られている（特許文献１〜２参照）。
【０００５】
ところで、非磁性ガーネット単結晶基板を構成する上記ＧＳＧＧ単結晶は、従来、原料融液に種結晶を接触させかつ種結晶を回転させながら引き上げるチョクラルスキー（ＣＺ）法により製造されている。
【０００６】
そして、上記ＣＺ法により単結晶を製造する場合における転位の発生は、原料融液に種結晶を接触させたときの熱ショック（種付け時における熱ショック）、結晶成長時における温度変動、および、原料融液表面上の雰囲気における温度勾配に依存するとされている。例えば、転位の大半が種付け時に発生するシリコン単結晶では、無転位のシリコン単結晶を得るため、種付け後に結晶成長部の直径を絞るネッキングと呼ばれる操作を行い、かつ、結晶成長時における温度変動を抑制すると共に、原料融液表面上の雰囲気における温度勾配を緩く保てるように育成炉内の保温系を構成している。また、ガリウムヒ素（ＧａＡｓ：Gallium Arsenide）等の化合物半導体においても、転位を低減させるには、単結晶成長時における原料融液表面上の上記温度勾配を緩く保って、熱応力による転位の発生を抑制することが有効とされている（非特許文献２〜３参照）。
【０００７】
そこで、上記ＧＳＧＧ単結晶の転位を抑制するため、原料融液表面上の雰囲気における温度勾配を緩く設定してＧＳＧＧ単結晶を育成する試みがなされているが、目的とする結晶面とは別の結晶面のファセット成長が顕著になり［例えば、＜１１１＞結晶方位に成長させた場合、（２１１）結晶面のファセット成長が顕著になる］、ファセット部とオフファセット部とで格子定数に差異が生じ、ファセット部とオフファセット部の境界に応力が生じる結果、育成されるＧＳＧＧ単結晶にクラックが発生し、また、ＧＳＧＧ単結晶の成長中に螺旋状に捩じれてしまい、結晶形状の制御が困難となる問題が存在した。
【０００８】
尚、結晶育成時における上記ファセット成長を抑制するため、結晶肩部から直胴部に移行する際、種結晶の回転数を制御して成長界面を原料融液に向かって凸の状態からフラットあるいはやや凸の状態に反転させる界面反転操作（特許文献３参照）を行っても、原料融液表面上の雰囲気における温度勾配を緩く（例えば、４℃／ｃｍ以下）設定した場合にはファセット成長を抑制することは困難であった。
【０００９】
このように、ＧＳＧＧ単結晶をチョクラルスキー（ＣＺ）法により育成する場合、ファセット成長と転位の両方を抑制することは極めて困難であった。
【先行技術文献】
【特許文献】
【００１０】
【特許文献１】特開２００５−３１４１３５号公報
【特許文献２】特開２００６−０１５４２４号公報
【特許文献３】特開２０１２−２２４５１６号公報
【非特許文献】
【００１１】
【非特許文献１】宮澤信太郎「光学結晶」1995年、培風館
【非特許文献２】阿部孝夫、小切間正彦、谷口研二「シリコン結晶とドーピング」1986年  丸善
【非特許文献３】T. Kawase et. al. "Low dislocation density 6-inch GaAs single crystals grown by VCZ method" 1992 Gallium Arsenide and Related Compounds 1992 Institute of Physics Conference Series Number 129, Institute of Physics Publishing, Bristol and Philadelphia
【発明の概要】
【発明が解決しようとする課題】
【００１２】
本発明はこのような問題点に着目してなされたもので、その課題とするところは、ファセット成長と転位の両方を抑制できるＧＳＧＧ単結晶の製造方法を提供し、合わせてピットの発生を抑制できる酸化物ガーネット単結晶膜の製造方法を提供することにある。
【課題を解決するための手段】
【００１３】
そこで、上記課題を解決するため本発明者等は以下のような技術的分析を行った。
【００１４】
まず、チョクラルスキー（ＣＺ）法による従来の育成条件（原料融液の加熱条件、種結晶の回転並びに引き上げ条件、特許文献３に記載された成長界面の反転操作等、従来から採用されている自動制御による条件）を維持したまま、原料融液表面上の雰囲気における温度勾配がＧＳＧＧ単結晶に及ぼす影響について調査し、かつ、上記ファセット成長と転位の発生を防止できる条件について検討した。
【００１５】
その結果、原料融液表面から引き上げ方向１ｃｍまでの雰囲気における温度勾配と１ｃｍを越え引き上げ方向１０ｃｍまでの雰囲気における温度勾配が所定の数値範囲に入るように管理した場合、ファセット成長と転位の両方を抑制できることを見出すに至った。
【００１６】
更に、ファセット成長と転位の両方が抑制されたＧＳＧＧ単結晶から非磁性ガーネット単結晶基板を得ることによりピットの発生が抑制された酸化物ガーネット単結晶膜の製造方法も提供できることを見出すに至った。
【００１７】
すなわち、本発明に係る第１の発明は、
結晶育成炉内に配置された坩堝内の原料融液に種結晶を接触させ、かつ、該種結晶を回転させながら引き上げてＧＳＧＧ単結晶を育成するチョクラルスキー法によるＧＳＧＧ単結晶の製造方法において、
上記結晶育成炉内の原料融液表面から引き上げ方向１ｃｍまでの雰囲気における温度勾配を７〜１４℃／ｃｍ、１ｃｍを越え引き上げ方向１０ｃｍまでの雰囲気における温度勾配を１９〜２３℃／ｃｍの範囲に維持しながらＧＳＧＧ単結晶を育成することを特徴とする。
【００１８】
また、第２の発明は、
第１の発明に記載のＧＳＧＧ単結晶の製造方法において、
ＧＳＧＧ単結晶の成長に対応した結晶育成炉内における引き上げ方向のホットゾーン条件を事前に設定し、かつ、結晶育成中における原料融液表面の引き上げ方向の位置を計測すると共に、計測された原料融液表面の位置データに対応したホットゾーン条件に調整して原料融液表面から引き上げ方向１ｃｍまでの雰囲気における温度勾配と１ｃｍを越え引き上げ方向１０ｃｍまでの雰囲気における温度勾配を上記数値範囲に維持することを特徴とし、
第３の発明は、
第１または第２の発明に記載のＧＳＧＧ単結晶の製造方法において、
上記種結晶表面における結晶方位が＜１１１＞であることを特徴とする。
【００１９】
次に、第４の発明は、
液相エピタキシャル成長法により酸化物ガーネット単結晶膜を非磁性ガーネット基板上に育成させる酸化物ガーネット単結晶膜の製造方法において、
第１〜第３の発明のいずれかに記載の方法により育成されたＧＳＧＧ単結晶から切り出されたＧＳＧＧ単結晶から成る基板により上記非磁性ガーネット基板が構成されていることを特徴とし、
第５の発明は、
第４の発明に記載の酸化物ガーネット単結晶膜の製造方法において、
酸化物ガーネット単結晶膜の組成が（ＢｉＮｄＧｄ）3Ｆｅ5Ｏ12で示されることを特徴とする。
【発明の効果】
【００２０】
本発明に係るＧＳＧＧ単結晶の製造方法によれば、
結晶育成炉内の原料融液表面から引き上げ方向１ｃｍまでの雰囲気における温度勾配と１ｃｍを越え引き上げ方向１０ｃｍまでの雰囲気における温度勾配が所定の数値範囲に維持されるように管理しながらＧＳＧＧ単結晶を育成することにより、ファセット成長と転位の両方が抑制されたＧＳＧＧ単結晶を製造することができる。
【００２１】
また、本発明に係る酸化物ガーネット単結晶膜の製造方法によれば、
上記ＧＳＧＧ単結晶の製造方法により育成されたファセット成長と転位の両方が抑制されたＧＳＧＧ単結晶から切り出されたＧＳＧＧ単結晶から成る基板により非磁性ガーネット基板が構成されているため、ピットの発生が抑制された酸化物ガーネット単結晶膜を液相エピタキシャル成長法により非磁性ガーネット基板上に育成することができる。
【００２２】
このため、不良部分となるピットが存在しない分、酸化物ガーネット単結晶膜の収率を改善できると共に、得られた酸化物ガーネット単結晶膜をチップに切断したときにもクラックや細かい割れが発生し難いことからチップの収率も顕著に改善することができる。
【図面の簡単な説明】
【００２３】
【図１】本発明に係るＧＳＧＧ単結晶の製造方法に用いられる製造装置の概略構成を示す説明図。
【図２】本発明に係るＧＳＧＧ単結晶の結晶トップ部と結晶ボトム部を示す説明図。
【図３】実施例１に係るＧＳＧＧ単結晶の写真図。
【図４】比較例１に係るＧＳＧＧ単結晶の写真図。
【発明を実施するための形態】
【００２４】
以下、本発明の実施の形態について図面を参照して詳細に説明する。
【００２５】
（１）ＧＳＧＧ単結晶の製造方法
図１は、本発明に係るガドリニウム・スカンジウム・ガリウム・ガーネット（ＧＳＧＧ）単結晶の製造方法に用いられる製造装置の概略構成を示す説明図である。
【００２６】
この製造装置は、公知のチョクラルスキー法によりＧＳＧＧ単結晶を製造する育成炉１を備えている。育成炉１の構造を簡単に説明すると、育成炉１は、筒状のチャンバー２と、このチャンバー２の外側に設置された高周波コイル１０と、上記チャンバー２の内側に配置されたイリジウム製のルツボ８を有している。尚、上記育成炉１の寸法は、製造するＧＳＧＧ単結晶の大きさに依存するが、一例として直径０．６ｍ、高さ１ｍ程度である。
【００２７】
また、上記育成炉１には開口部（図示せず）が２箇所設けられており、これ等開口部を介して不活性ガス、好適にはアルゴンガスが給排され、結晶育成時のチャンバー２内は不活性ガスで満たされる。尚、育成炉１内には、上記ルツボ８底部の下側に温度を計測する図示外の温度計（熱電対）が設置されている。
【００２８】
また、上記高周波コイル１０は銅管で構成され、図示外の制御部を通じ投入電力が制御されてルツボ８が高周波加熱されると共に温度調節がなされる。また、上記高周波コイル１０の内側でチャンバー２内には断熱材３が配置されており、複数の断熱材３により囲まれた雰囲気によりホットゾーン５が形成されている。
【００２９】
上記ホットゾーン５の温度勾配は断熱材３の形状と構成（材質）によって広範囲に変化させることができ、育成する単結晶の種類に合わせ断熱材３の形状と構成を設計して適正なホットゾーン５の温度勾配を形成する。更に、高周波コイル１０のルツボ８に対する相対位置を調整することによりホットゾーン５の温度勾配を微調整することができる。尚、上記断熱材３は、高融点の耐火物により構成されている。
【００３０】
また、上記ルツボ８はカップ状に形成され、その底部が断熱材３上に配置されかつ断熱材３により保持されている。また、ルツボ８の上方側には、種結晶と成長したＧＳＧＧ単結晶を保持しかつ引き上げるための引き上げ軸４が設置されており、引き上げ軸４は軸線を中心に回転させることができる。
【００３１】
そして、ルツボ８内に原料を充填し、育成炉１のチャンバー２内に上記ルツボ８を配置しかつ高周波コイル１０により加熱して原料を融解させ、その後、原料融液９に種結晶６を接触させて徐々に温度を降下させ、同時に引き上げ軸４を徐々に引き上げることにより種結晶の下部側において原料融液９を順次結晶化させる。そして、従来の育成条件に従い高周波コイル１０への投入電力を調整し、所望とする直径のＧＳＧＧ単結晶７を育成することが可能となる。このときファセット成長に伴う歪の発生を抑制するため、特許文献３に記載の「界面反転操作」を行い、界面形状を凸から平坦にしている。尚、単結晶育成に係る一連の温度モニターは上記温度計（熱電対）により行われる。
【００３２】
尚、ＧＳＧＧ（Ｇｄ5-ｘＳｃxＧａ3Ｏ12）結晶の原料には、酸化ガドリニウム（Ｇｄ2Ｏ3）粉末、酸化スカンジウム（Ｓｃ2Ｏ3）粉末および酸化ガリウム（Ｇａ2Ｏ3）粉末を適用するが、これ等原料粉の配合比は育成する単結晶の組成と育成条件によって決定される。
【００３３】
ところで、本発明に係るＧＳＧＧ単結晶の製造方法は、従来の育成条件（原料融液の加熱条件、種結晶の回転並びに引き上げ条件、上記界面反転操作等の従来から採用されている自動制御による条件）を維持したまま、育成炉１内における原料融液表面から引き上げ方向１ｃｍまでの雰囲気における温度勾配を７〜１４℃／ｃｍ、１ｃｍを越え引き上げ方向１０ｃｍまでの雰囲気における温度勾配を１９〜２３℃／ｃｍの範囲に維持しながらＧＳＧＧ単結晶を育成することを特徴としている。
【００３４】
このため、ＧＳＧＧ単結晶７の成長に対応した育成炉１内における引き上げ方向の「ホットゾーン条件」が事前に設定されている。すなわち、ＧＳＧＧ単結晶７の成長に伴いルツボ８内の原料が消費されるため、原料融液表面における引き上げ方向の位置が低下しかつルツボ８内の原料融液量も減少する。このため、原料融液表面における引き上げ方向の変位に対応させて、予備実験等により原料融液表面から引き上げ方向１ｃｍまでの雰囲気における温度勾配が７〜１４℃／ｃｍ、１ｃｍを越え引き上げ方向１０ｃｍまでの雰囲気における温度勾配が１９〜２３℃／ｃｍの範囲内に維持される育成炉１内における引き上げ方向の「ホットゾーン条件」を事前に求めて設定することを要する。
【００３５】
そして、予備実験により「ホットゾーン条件」を事前に設定する際、ホットゾーン５における温度分布の測定は以下のようにして行っている。すなわち、ルツボ８にＧＳＧＧ結晶の原料を入れると共に、この状態で、結晶育成時に種結晶６が取り付けられる引き上げ軸４に熱電対を取り付け、かつ、原料表面から上記熱電対を徐々に引き上げながらホットゾーン５における引き上げ方向の温度を順次記録する方法により行っている。但し、予備実験においては「Ｂ熱電対」を適用しているため、ルツボ８内の原料が融解しない条件において行っている。
【００３６】
また、結晶育成時において原料融液表面の引き上げ方向位置を計測する方法として、例えば、光センサ等により直接計測する方法、あるいは、重量計により育成されたＧＳＧＧ単結晶の重量を測定しかつルツボ８内の原料消費に伴う原料融液表面の変位を計算により求める方法等が挙げられる。
【００３７】
そして、本発明に係るＧＳＧＧ単結晶の製造方法においては、上述したように育成炉１内の原料融液表面から引き上げ方向１ｃｍまでの雰囲気における温度勾配と１ｃｍを越え引き上げ方向１０ｃｍまでの雰囲気における温度勾配が所定の数値範囲（原料融液表面から引き上げ方向１ｃｍまでの雰囲気における温度勾配が７〜１４℃／ｃｍ、１ｃｍを越え引き上げ方向１０ｃｍまでの雰囲気における温度勾配が１９〜２３℃／ｃｍの範囲）に維持されるように管理しながらＧＳＧＧ単結晶７を育成していることから、ファセット成長と転位の両方が抑制されたＧＳＧＧ単結晶７を製造することができる。
【００３８】
ところで、原料融液表面上の雰囲気における温度勾配が緩い（例えば、４℃／ｃｍ以下）場合と比較し、原料融液表面から引き上げ方向１ｃｍまでの雰囲気における温度勾配が７〜１４℃／ｃｍ、１ｃｍを越え引き上げ方向１０ｃｍまでの雰囲気における温度勾配が１９〜２３℃／ｃｍの範囲に入るように維持した場合に上記「ファセット成長」と「転位」の発生が抑制される理由について、本発明者等は以下のように推測している。
【００３９】
原料融液表面上の雰囲気における温度勾配が緩い（例えば、４℃／ｃｍ以下）と、上記温度勾配がきつい場合に較べて、結晶育成時における同じ幅の温度変動でも、温度分布の変動する空間的な領域が広くなり、結晶成長の軸対称性が崩れやすくなり、この結果、結晶の捩れが発生し易くなると推測している。また、原料融液表面上の雰囲気における温度勾配が緩いと、成長し易い結晶面（ファセット成長面）が現れ易くなるのに対し、上記温度勾配がきついと融点の等温線に対応した形状の固液界面が形成される結果、ファセット成長が抑制されると推測している。
【００４０】
尚、育成されたＧＳＧＧ単結晶は育成炉１から取出し、熱歪を除去するアニール処理を行なってから、規格に合わせた厚さの非磁性ガーネット基板に加工される。
【００４１】
（２）酸化物ガーネット単結晶膜の製造方法
次に、磁気光学効果を有しファラデー回転子の材料となる（ＢｉＮｄＧｄ）3Ｆｅ5Ｏ12等の酸化物ガーネット単結晶膜は、上記ＧＳＧＧ単結晶から成る非磁性ガーネット基板上に液相エピタキシャル法により育成させて得られる。
【００４２】
すなわち、酸化物ガーネット単結晶膜の組成に応じた所定量をフラックス成分と共にルツボに仕込み、約１０００℃に昇温して融解させた後、過冷却温度の８００〜９５０℃に保持しながらＧＳＧＧ単結晶から成る非磁性ガーネット基板上に酸化物ガーネット単結晶膜を成長させる。このとき、ファセット成長と転位のない上記ＧＳＧＧ単結晶から切り出された非磁性ガーネット基板上に育成される酸化物ガーネット単結晶膜にはピットが発生し難いため、得られた酸化物ガーネット単結晶膜から１１ｍｍ角のチップを切り出す際のクラック不良が大幅に低減され、ファラデー回転子の材料を高収率で得ることができる。
【００４３】
尚、組成式（ＢｉＮｄＧｄ）3Ｆｅ5Ｏ12で示される酸化物ガーネット単結晶膜の原料には、酸化ビスマス（Ｂｉ2Ｏ3）粉末、酸化ネオジウム（Ｎｄ2Ｏ3）粉末、酸化ガドリニウム（Ｇｄ2Ｏ3）粉末および酸化鉄（Ｆｅ2Ｏ3）粉末を適用するが、これ等原料粉の配合比は育成する単結晶膜の組成と育成条件によって決定される。
【実施例】
【００４４】
以下、本発明の実施例について比較例を挙げて具体的に説明する。
【００４５】
［実施例１］
（ＧＳＧＧ単結晶の製造）
予備実験により事前に求めたＧＳＧＧ単結晶の成長に対応した「ホットゾーン条件」に従い、原料融液表面から引き上げ方向１ｃｍまでの雰囲気における温度勾配が７℃/ｃｍ（７〜１４℃／ｃｍの範囲内）、１ｃｍを越え引き上げ方向１０ｃｍまでの雰囲気における温度勾配が１９℃/ｃｍ（１９〜２３℃／ｃｍの範囲内）の条件で、図１に示す単結晶の製造装置を用い、かつ、従来の育成条件に従って、直径５０ｍｍ、直胴長１４０ｍｍのＧＳＧＧ単結晶を育成した。
【００４６】
得られたＧＳＧＧ単結晶は、図３の写真図に示すようにファセットや捩れの発生が見られず、図１の製造装置に付設された自動直径制御装置により目標直径±１ｍｍの精度で良好に制御され、かつ、クラックの発生もなかった。
【００４７】
そして、得られたＧＳＧＧ単結晶を１６００℃、大気雰囲気にて４０時間保持し、かつ、１６時間かけて室温まで冷却する「アニール処理」を施した後、加工してＧＳＧＧ単結晶から成る基板（ＧＳＧＧ単結晶基板：非磁性ガーネット基板）を得た。
【００４８】
尚、図２の結晶トップ部１１と結晶ボトム部１２に相当するＧＳＧＧ単結晶基板を偏光顕微鏡で観察したところ無転位であった。
【００４９】
（酸化物ガーネット単結晶膜の製造）
まず、原料として、Ｂｉ2Ｏ3、Ｎｄ2Ｏ3、Ｇｄ2Ｏ3、Ｆｅ2Ｏ3、フラックスとして、ＰｂＯ、Ｂ2Ｏ3それぞれを秤量し、かつ、所定量を白金ルツボに投入した後、１１００℃に昇温して溶融させた。
【００５０】
次いで、ＧＳＧＧ単結晶基板の片面がルツボ内の融液に浸漬するように設置した後、ＧＳＧＧ単結晶基板を回転させながらエピタキシャル成長させてＧＳＧＧ単結晶基板上に（ＢｉＮｄＧｄ）3Ｆｅ5Ｏ12で示される酸化物ガーネット単結晶膜を成長させた。
【００５１】
そして、目視観察および顕微鏡観察によって上記酸化物ガーネット単結晶膜にピットが存在しないことを確認した。
【００５２】
その後、得られた酸化物ガーネット単結晶膜について、１１ｍｍ角のチップの切出しを行ったところ、クラックや細かい割れが発生せず、１００％の収率で１１ｍｍ角のチップを得ることができた。
【００５３】
［実施例２］
（ＧＳＧＧ単結晶の製造）
実施例１と同様の方法により、原料融液表面から引き上げ方向１ｃｍまでの雰囲気における温度勾配が１０℃/ｃｍ（７〜１４℃／ｃｍの範囲内）、１ｃｍを越え引き上げ方向１０ｃｍまでの雰囲気における温度勾配が２０℃/ｃｍ（１９〜２３℃／ｃｍの範囲内）の条件で、図１に示す単結晶の製造装置を用い、かつ、従来の育成条件に従って、直径５０ｍｍ、直胴長７０ｍｍのＧＳＧＧ単結晶を育成した。
【００５４】
得られたＧＳＧＧ単結晶はファセットや捩れの発生が見られず、図１の製造装置に付設された自動直径制御装置により目標直径±１ｍｍの精度で良好に制御され、かつ、クラックの発生もなかった。
【００５５】
そして、得られたＧＳＧＧ単結晶を１６００℃、大気雰囲気にて４０時間保持し、かつ、１６時間かけて室温まで冷却する「アニール処理」を施した後、加工してＧＳＧＧ単結晶から成る基板（ＧＳＧＧ単結晶基板）を得た。
【００５６】
尚、図２の結晶トップ部１１と結晶ボトム部１２に相当するＧＳＧＧ単結晶基板を偏光顕微鏡で観察したところ無転位であった。
【００５７】
（酸化物ガーネット単結晶膜の製造）
まず、原料として、Ｂｉ2Ｏ3、Ｎｄ2Ｏ3、Ｇｄ2Ｏ3、Ｆｅ2Ｏ3、フラックスとして、ＰｂＯ、Ｂ2Ｏ3それぞれを秤量し、かつ、所定量を白金ルツボに投入した後、１１００℃に昇温して溶融させた。
【００５８】
次いで、ＧＳＧＧ単結晶基板の片面がルツボ内の融液に浸漬するように設置した後、ＧＳＧＧ単結晶基板を回転させながらエピタキシャル成長させてＧＳＧＧ単結晶基板上に（ＢｉＮｄＧｄ）3Ｆｅ5Ｏ12で示される酸化物ガーネット単結晶膜を成長させた。
【００５９】
そして、目視観察および顕微鏡観察によって上記酸化物ガーネット単結晶膜にピットが存在しないことを確認した。
【００６０】
その後、得られた酸化物ガーネット単結晶膜について、１１ｍｍ角のチップの切出しを行ったところ、クラックや細かい割れが発生せず、１００％の収率で１１ｍｍ角のチップを得ることができた。
【００６１】
［実施例３］
（ＧＳＧＧ単結晶の製造）
実施例１と同様の方法により、原料融液表面から引き上げ方向１ｃｍまでの雰囲気における温度勾配が１４℃/ｃｍ（７〜１４℃／ｃｍの範囲内）、１ｃｍを越え引き上げ方向１０ｃｍまでの雰囲気における温度勾配が２３℃/ｃｍ（１９〜２３℃／ｃｍの範囲内）の条件で、図１に示す単結晶の製造装置を用い、かつ、従来の育成条件に従って、直径５０ｍｍ、直胴長７０ｍｍのＧＳＧＧ単結晶を育成した。
【００６２】
得られたＧＳＧＧ単結晶はファセットや捩れの発生が見られず、図１の製造装置に付設された自動直径制御装置により目標直径±１ｍｍの精度で良好に制御され、かつ、クラックの発生もなかった。
【００６３】
そして、得られたＧＳＧＧ単結晶を１６００℃、大気雰囲気にて４０時間保持し、かつ、１６時間かけて室温まで冷却する「アニール処理」を施した後、加工してＧＳＧＧ単結晶から成る基板（ＧＳＧＧ単結晶基板）を得た。
【００６４】
尚、図２の結晶トップ部１１と結晶ボトム部１２に相当するＧＳＧＧ単結晶基板を偏光顕微鏡で観察したところ無転位であった。
【００６５】
（酸化物ガーネット単結晶膜の製造）
まず、原料として、Ｂｉ2Ｏ3、Ｎｄ2Ｏ3、Ｇｄ2Ｏ3、Ｆｅ2Ｏ3、フラックスとして、ＰｂＯ、Ｂ2Ｏ3それぞれを秤量し、かつ、所定量を白金ルツボに投入した後、１１００℃に昇温して溶融させた。
【００６６】
次いで、ＧＳＧＧ単結晶基板の片面がルツボ内の融液に浸漬するように設置した後、ＧＳＧＧ単結晶基板を回転させながらエピタキシャル成長させてＧＳＧＧ単結晶基板上に（ＢｉＮｄＧｄ）3Ｆｅ5Ｏ12で示される酸化物ガーネット単結晶膜を成長させた。
【００６７】
そして、目視観察および顕微鏡観察によって上記酸化物ガーネット単結晶膜にピットが存在しないことを確認した。
【００６８】
その後、得られた酸化物ガーネット単結晶膜について、１１ｍｍ角のチップの切出しを行ったところ、クラックや細かい割れが発生せず、１００％の収率で１１ｍｍ角のチップを得ることができた。
【００６９】
［比較例１］
（ＧＳＧＧ単結晶の製造）
実施例１と同様の方法により、原料融液表面から引き上げ方向１ｃｍまでの雰囲気における温度勾配が４℃/ｃｍ（７〜１４℃／ｃｍの範囲外）、１ｃｍを越え引き上げ方向１０ｃｍまでの雰囲気における温度勾配が３℃/ｃｍ（１９〜２３℃／ｃｍの範囲外）の条件で、図１に示す単結晶の製造装置を用い、かつ、従来の育成条件に従って、直径５０ｍｍ、直胴長１１０ｍｍのＧＳＧＧ単結晶を育成した。
【００７０】
得られたＧＳＧＧ単結晶の上部には図４の写真図に示すように捩れが発生し、かつ、自動直径制御装置による直径制御の乱れが大きかった。
【００７１】
そして、得られたＧＳＧＧ単結晶を１６００℃、大気雰囲気にて４０時間保持し、かつ、１６時間かけて室温まで冷却する「アニール処理」を施した後、加工してＧＳＧＧ単結晶から成る基板（ＧＳＧＧ単結晶基板）を得た。
【００７２】
尚、図２の結晶トップ部１１と結晶ボトム部１２に相当するＧＳＧＧ単結晶基板を偏光顕微鏡で観察したところ、１ｃｍ2当たり２４個の転位が見られた。
【００７３】
（酸化物ガーネット単結晶膜の製造）
まず、原料として、Ｂｉ2Ｏ3、Ｎｄ2Ｏ3、Ｇｄ2Ｏ3、Ｆｅ2Ｏ3、フラックスとして、ＰｂＯ、Ｂ2Ｏ3それぞれを秤量し、かつ、所定量を白金ルツボに投入した後、１１００℃に昇温して溶融させた。
【００７４】
次いで、ＧＳＧＧ単結晶基板の片面がルツボ内の融液に浸漬するように設置した後、ＧＳＧＧ単結晶基板を回転させながらエピタキシャル成長させてＧＳＧＧ単結晶基板上に（ＢｉＮｄＧｄ）3Ｆｅ5Ｏ12で示される酸化物ガーネット単結晶膜を成長させた。
【００７５】
そして、目視観察および顕微鏡観察によって上記酸化物ガーネット単結晶膜にピットが存在することを確認した。
【００７６】
その後、得られた酸化物ガーネット単結晶膜について、１１ｍｍ角のチップの切出しを行ったところ、クラックや細かい割れによる不良が発生し、１１ｍｍ角のチップの収率が１００％である実施例１〜３と比較し、７８％に低減してしまった。
【００７７】
［比較例２］
（ＧＳＧＧ単結晶の製造）
実施例１と同様の方法により、原料融液表面から引き上げ方向１ｃｍまでの雰囲気における温度勾配が４℃/ｃｍ（７〜１４℃／ｃｍの範囲外）、１ｃｍを越え引き上げ方向１０ｃｍまでの雰囲気における温度勾配が２０℃/ｃｍ（１９〜２３℃／ｃｍの範囲内）の条件で、図１に示す単結晶の製造装置を用い、かつ、従来の育成条件に従って、直径５０ｍｍ、直胴長１１０ｍｍのＧＳＧＧ単結晶を育成した。
【００７８】
得られたＧＳＧＧ単結晶の上部には捩れが発生し、かつ、自動直径制御装置による直径制御の乱れが大きかった。
【００７９】
そして、得られたＧＳＧＧ単結晶を１６００℃、大気雰囲気にて４０時間保持し、かつ、１６時間かけて室温まで冷却する「アニール処理」を施した後、加工してＧＳＧＧ単結晶から成る基板（ＧＳＧＧ単結晶基板）を得た。
【００８０】
尚、図２の結晶トップ部１１と結晶ボトム部１２に相当するＧＳＧＧ単結晶基板を偏光顕微鏡で観察したところ、１ｃｍ2当たり６３個の転位が見られた。
【００８１】
（酸化物ガーネット単結晶膜の製造）
まず、原料として、Ｂｉ2Ｏ3、Ｎｄ2Ｏ3、Ｇｄ2Ｏ3、Ｆｅ2Ｏ3、フラックスとして、ＰｂＯ、Ｂ2Ｏ3それぞれを秤量し、かつ、所定量を白金ルツボに投入した後、１１００℃に昇温して溶融させた。
【００８２】
次いで、ＧＳＧＧ単結晶基板の片面がルツボ内の融液に浸漬するように設置した後、ＧＳＧＧ単結晶基板を回転させながらエピタキシャル成長させてＧＳＧＧ単結晶基板上に（ＢｉＮｄＧｄ）3Ｆｅ5Ｏ12で示される酸化物ガーネット単結晶膜を成長させた。
【００８３】
そして、目視観察および顕微鏡観察によって上記酸化物ガーネット単結晶膜にピットが存在することを確認した。
【００８４】
その後、得られた酸化物ガーネット単結晶膜について、１１ｍｍ角のチップの切出しを行ったところ、クラックや細かい割れによる不良が発生し、１１ｍｍ角のチップの収率が１００％である実施例１〜３と比較し、６７％に低減してしまった。
【００８５】
［比較例３］
実施例１と同様の方法により、原料融液表面から引き上げ方向１ｃｍまでの雰囲気における温度勾配が０．５℃/ｃｍ（７〜１４℃／ｃｍの範囲外）、１ｃｍを越え引き上げ方向１０ｃｍまでの雰囲気における温度勾配が０．７℃/ｃｍ（１９〜２３℃／ｃｍの範囲外）の条件で、図１に示す単結晶の製造装置を用い、かつ、従来の育成条件に従って、直径５０ｍｍのＧＳＧＧ単結晶の育成を試行した。
【００８６】
しかし、種結晶を融液に浸けた後、種結晶の融解が起こり、結晶育成ができなかった。
【００８７】
［比較例４］
実施例１と同様の方法により、原料融液表面から引き上げ方向１ｃｍまでの雰囲気における温度勾配が１８℃/ｃｍ（７〜１４℃／ｃｍの範囲外）、１ｃｍを越え引き上げ方向１０ｃｍまでの雰囲気における温度勾配が３４℃/ｃｍ（１９〜２３℃／ｃｍの範囲内）の条件で、図１に示す単結晶の製造装置を用い、かつ、従来の育成条件に従って、直径５０ｍｍ、直胴長１１０ｍｍのＧＳＧＧ単結晶を育成した。
【００８８】
しかし、ＧＳＧＧ単結晶にクラックが発生したため、ＧＳＧＧ単結晶基板の加工は断念した。
【００８９】
［実施例４］
（ＧＳＧＧ単結晶の製造）
実施例１と同様の方法により、原料融液表面から引き上げ方向１ｃｍまでの雰囲気における温度勾配が７℃/ｃｍ（７〜１４℃／ｃｍの範囲内）、１ｃｍを越え引き上げ方向１０ｃｍまでの雰囲気における温度勾配が２３℃/ｃｍ（１９〜２３℃／ｃｍの範囲内）の条件で、図１に示す単結晶の製造装置を用い、かつ、従来の育成条件に従って、直径５０ｍｍ、直胴長７０ｍｍのＧＳＧＧ単結晶を育成した。
【００９０】
得られたＧＳＧＧ単結晶はファセットや捩れの発生が見られず、図１の製造装置に付設された自動直径制御装置により目標直径±１ｍｍの精度で良好に制御され、かつ、クラックの発生もなかった。
【００９１】
そして、得られたＧＳＧＧ単結晶を１６００℃、大気雰囲気にて４０時間保持し、かつ、１６時間かけて室温まで冷却する「アニール処理」を施した後、加工してＧＳＧＧ単結晶から成る基板（ＧＳＧＧ単結晶基板）を得た。
【００９２】
尚、図２の結晶トップ部１１と結晶ボトム部１２に相当するＧＳＧＧ単結晶基板を偏光顕微鏡で観察したところ無転位であった。
【００９３】
（酸化物ガーネット単結晶膜の製造）
まず、原料として、Ｂｉ2Ｏ3、Ｎｄ2Ｏ3、Ｇｄ2Ｏ3、Ｆｅ2Ｏ3、フラックスとして、ＰｂＯ、Ｂ2Ｏ3それぞれを秤量し、かつ、所定量を白金ルツボに投入した後、１１００℃に昇温して溶融させた。
【００９４】
次いで、ＧＳＧＧ単結晶基板の片面がルツボ内の融液に浸漬するように設置した後、ＧＳＧＧ単結晶基板を回転させながらエピタキシャル成長させてＧＳＧＧ単結晶基板上に（ＢｉＮｄＧｄ）3Ｆｅ5Ｏ12で示される酸化物ガーネット単結晶膜を成長させた。
【００９５】
そして、目視観察および顕微鏡観察によって上記酸化物ガーネット単結晶膜にピットが存在しないことを確認した。
【００９６】
その後、得られた酸化物ガーネット単結晶膜について、１１ｍｍ角のチップの切出しを行ったところ、クラックや細かい割れが発生せず、１００％の収率で１１ｍｍ角のチップを得ることができた。
【００９７】
［実施例５］
（ＧＳＧＧ単結晶の製造）
実施例１と同様の方法により、原料融液表面から引き上げ方向１ｃｍまでの雰囲気における温度勾配が１４℃/ｃｍ（７〜１４℃／ｃｍの範囲内）、１ｃｍを越え引き上げ方向１０ｃｍまでの雰囲気における温度勾配が１９℃/ｃｍ（１９〜２３℃／ｃｍの範囲内）の条件で、図１に示す単結晶の製造装置を用い、かつ、従来の育成条件に従って、直径５０ｍｍ、直胴長７０ｍｍのＧＳＧＧ単結晶を育成した。
【００９８】
得られたＧＳＧＧ単結晶はファセットや捩れの発生が見られず、図１の製造装置に付設された自動直径制御装置により目標直径±１ｍｍの精度で良好に制御され、かつ、クラックの発生もなかった。
【００９９】
そして、得られたＧＳＧＧ単結晶を１６００℃、大気雰囲気にて４０時間保持し、かつ、１６時間かけて室温まで冷却する「アニール処理」を施した後、加工してＧＳＧＧ単結晶から成る基板（ＧＳＧＧ単結晶基板）を得た。
【０１００】
尚、図２の結晶トップ部１１と結晶ボトム部１２に相当するＧＳＧＧ単結晶基板を偏光顕微鏡で観察したところ無転位であった。
【０１０１】
（酸化物ガーネット単結晶膜の製造）
まず、原料として、Ｂｉ2Ｏ3、Ｎｄ2Ｏ3、Ｇｄ2Ｏ3、Ｆｅ2Ｏ3、フラックスとして、ＰｂＯ、Ｂ2Ｏ3それぞれを秤量し、かつ、所定量を白金ルツボに投入した後、１１００℃に昇温して溶融させた。
【０１０２】
次いで、ＧＳＧＧ単結晶基板の片面がルツボ内の融液に浸漬するように設置した後、ＧＳＧＧ単結晶基板を回転させながらエピタキシャル成長させてＧＳＧＧ単結晶基板上に（ＢｉＮｄＧｄ）3Ｆｅ5Ｏ12で示される酸化物ガーネット単結晶膜を成長させた。
【０１０３】
そして、目視観察および顕微鏡観察によって上記酸化物ガーネット単結晶膜にピットが存在しないことを確認した。
【０１０４】
その後、得られた酸化物ガーネット単結晶膜について、１１ｍｍ角のチップの切出しを行ったところ、クラックや細かい割れが発生せず、１００％の収率で１１ｍｍ角のチップを得ることができた。
【０１０５】
［比較例５］
（ＧＳＧＧ単結晶の製造）
実施例１と同様の方法により、原料融液表面から引き上げ方向１ｃｍまでの雰囲気における温度勾配が６℃/ｃｍ（７〜１４℃／ｃｍの範囲外）、１ｃｍを越え引き上げ方向１０ｃｍまでの雰囲気における温度勾配が１９℃/ｃｍ（１９〜２３℃／ｃｍの範囲内）の条件で、図１に示す単結晶の製造装置を用い、かつ、従来の育成条件に従って、直径５０ｍｍ、直胴長１１０ｍｍのＧＳＧＧ単結晶を育成した。
【０１０６】
得られたＧＳＧＧ単結晶の上部には捩れが発生し、かつ、自動直径制御装置による直径制御の乱れが大きかった。
【０１０７】
そして、得られたＧＳＧＧ単結晶を１６００℃、大気雰囲気にて４０時間保持し、かつ、１６時間かけて室温まで冷却する「アニール処理」を施した後、加工してＧＳＧＧ単結晶から成る基板（ＧＳＧＧ単結晶基板）を得た。
【０１０８】
尚、図２の結晶トップ部１１と結晶ボトム部１２に相当するＧＳＧＧ単結晶基板を偏光顕微鏡で観察したところ、１ｃｍ2当たり６３個の転位が見られた。
【０１０９】
（酸化物ガーネット単結晶膜の製造）
まず、原料として、Ｂｉ2Ｏ3、Ｎｄ2Ｏ3、Ｇｄ2Ｏ3、Ｆｅ2Ｏ3、フラックスとして、ＰｂＯ、Ｂ2Ｏ3それぞれを秤量し、かつ、所定量を白金ルツボに投入した後、１１００℃に昇温して溶融させた。
【０１１０】
次いで、ＧＳＧＧ単結晶基板の片面がルツボ内の融液に浸漬するように設置した後、ＧＳＧＧ単結晶基板を回転させながらエピタキシャル成長させてＧＳＧＧ単結晶基板上に（ＢｉＮｄＧｄ）3Ｆｅ5Ｏ12で示される酸化物ガーネット単結晶膜を成長させた。
【０１１１】
そして、目視観察および顕微鏡観察によって上記酸化物ガーネット単結晶膜にピットが存在することを確認した。
【０１１２】
その後、得られた酸化物ガーネット単結晶膜について、１１ｍｍ角のチップの切出しを行ったところ、クラックや細かい割れによる不良が発生し、１１ｍｍ角のチップの収率が１００％である実施例１〜３と比較し、６７％に低減してしまった。
【０１１３】
［比較例６］
（ＧＳＧＧ単結晶の製造）
実施例１と同様の方法により、原料融液表面から引き上げ方向１ｃｍまでの雰囲気における温度勾配が７℃/ｃｍ（７〜１４℃／ｃｍの範囲内）、１ｃｍを越え引き上げ方向１０ｃｍまでの雰囲気における温度勾配が１８℃/ｃｍ（１９〜２３℃／ｃｍの範囲外）の条件で、図１に示す単結晶の製造装置を用い、かつ、従来の育成条件に従って、直径５０ｍｍ、直胴長１１０ｍｍのＧＳＧＧ単結晶を育成した。
【０１１４】
得られたＧＳＧＧ単結晶の上部には捩れが発生し、かつ、自動直径制御装置による直径制御の乱れが大きかった。
【０１１５】
そして、得られたＧＳＧＧ単結晶を１６００℃、大気雰囲気にて４０時間保持し、かつ、１６時間かけて室温まで冷却する「アニール処理」を施した後、加工してＧＳＧＧ単結晶から成る基板（ＧＳＧＧ単結晶基板）を得た。
【０１１６】
尚、図２の結晶トップ部１１と結晶ボトム部１２に相当するＧＳＧＧ単結晶基板を偏光顕微鏡で観察したところ、１ｃｍ2当たり６３個の転位が見られた。
【０１１７】
（酸化物ガーネット単結晶膜の製造）
まず、原料として、Ｂｉ2Ｏ3、Ｎｄ2Ｏ3、Ｇｄ2Ｏ3、Ｆｅ2Ｏ3、フラックスとして、ＰｂＯ、Ｂ2Ｏ3それぞれを秤量し、かつ、所定量を白金ルツボに投入した後、１１００℃に昇温して溶融させた。
【０１１８】
次いで、ＧＳＧＧ単結晶基板の片面がルツボ内の融液に浸漬するように設置した後、ＧＳＧＧ単結晶基板を回転させながらエピタキシャル成長させてＧＳＧＧ単結晶基板上に（ＢｉＮｄＧｄ）3Ｆｅ5Ｏ12で示される酸化物ガーネット単結晶膜を成長させた。
【０１１９】
そして、目視観察および顕微鏡観察によって上記酸化物ガーネット単結晶膜にピットが存在することを確認した。
【０１２０】
その後、得られた酸化物ガーネット単結晶膜について、１１ｍｍ角のチップの切出しを行ったところ、クラックや細かい割れによる不良が発生し、１１ｍｍ角のチップの収率が１００％である実施例１〜３と比較し、６７％に低減してしまった。
【０１２１】
［比較例７］
（ＧＳＧＧ単結晶の製造）
実施例１と同様の方法により、原料融液表面から引き上げ方向１ｃｍまでの雰囲気における温度勾配が１４℃/ｃｍ（７〜１４℃／ｃｍの範囲内）、１ｃｍを越え引き上げ方向１０ｃｍまでの雰囲気における温度勾配が２４℃/ｃｍ（１９〜２３℃／ｃｍの範囲外）の条件で、図１に示す単結晶の製造装置を用い、かつ、従来の育成条件に従って、直径５０ｍｍ、直胴長１１０ｍｍのＧＳＧＧ単結晶を育成した。
【０１２２】
しかし、ＧＳＧＧ単結晶にクラックが発生したため、ＧＳＧＧ単結晶基板の加工は断念した。
【０１２３】
［比較例８］
（ＧＳＧＧ単結晶の製造）
実施例１と同様の方法により、原料融液表面から引き上げ方向１ｃｍまでの雰囲気における温度勾配が１５℃/ｃｍ（７〜１４℃／ｃｍの範囲外）、１ｃｍを越え引き上げ方向１０ｃｍまでの雰囲気における温度勾配が２３℃/ｃｍ（１９〜２３℃／ｃｍの範囲内）の条件で、図１に示す単結晶の製造装置を用い、かつ、従来の育成条件に従って、直径５０ｍｍ、直胴長１１０ｍｍのＧＳＧＧ単結晶を育成した。
【０１２４】
しかし、ＧＳＧＧ単結晶にクラックが発生したため、ＧＳＧＧ単結晶基板の加工は断念した。
【０１２５】
［比較例９］
（ＧＳＧＧ単結晶の製造）
実施例１と同様の方法により、原料融液表面から引き上げ方向１ｃｍまでの雰囲気における温度勾配が６℃/ｃｍ（７〜１４℃／ｃｍの範囲外）、１ｃｍを越え引き上げ方向１０ｃｍまでの雰囲気における温度勾配が２４℃/ｃｍ（１９〜２３℃／ｃｍの範囲外）の条件で、図１に示す単結晶の製造装置を用い、かつ、従来の育成条件に従って、直径５０ｍｍ、直胴長１１０ｍｍのＧＳＧＧ単結晶を育成した。
【０１２６】
しかし、ＧＳＧＧ単結晶にクラックが発生したため、ＧＳＧＧ単結晶基板の加工は断念した。
【０１２７】
［比較例１０］
（ＧＳＧＧ単結晶の製造）
実施例１と同様の方法により、原料融液表面から引き上げ方向１ｃｍまでの雰囲気における温度勾配が１５℃/ｃｍ（７〜１４℃／ｃｍの範囲外）、１ｃｍを越え引き上げ方向１０ｃｍまでの雰囲気における温度勾配が１８℃/ｃｍ（１９〜２３℃／ｃｍの範囲外）の条件で、図１に示す単結晶の製造装置を用い、かつ、従来の育成条件に従って、直径５０ｍｍ、直胴長１１０ｍｍのＧＳＧＧ単結晶を育成した。
【０１２８】
しかし、ＧＳＧＧ単結晶にクラックが発生したため、ＧＳＧＧ単結晶基板の加工は断念した。
【産業上の利用可能性】
【０１２９】
本発明に係るＧＳＧＧ単結晶基板を用いた液相エピタキシャル法によりピットの無い酸化物ガーネット単結晶膜が得られるため、該酸化物ガーネット単結晶膜を光アイソレータ用ファラデー回転子に使用される産業上の利用可能性を有している。
【符号の説明】
【０１３０】
１  育成炉
２  チャンバー
３  断熱材
４  引き上げ軸
５  ホットゾーン
６  種結晶
７  ＧＳＧＧ単結晶
８  ルツボ
９  原料融液
１０  高周波コイル
１１  結晶トップ部
１２  結晶ボトム部
【図１】
2015182937.tif 000003
【図２】
2015182937.tif 000004
【図３】
2015182937.tif 000005
【図４】
2015182937.tif 000006